(57)【要約】      （修正有）【課題】ＥＵＶ又は電子線を用いたリソグラフィー技術において、露光時に発生するＯＯＢの影響を低減することによりナノエッジラフネスを改善することができ、解像性及び感度も十分満足すると共に、アウトガスの発生も抑制可能な新規のレジストパターン形成方法及びこのレジストパターン形成方法に好適に用いられる保護膜形成用組成物を提供する。【解決手段】（１）レジスト膜を形成する工程、（２）保護膜形成用組成物を用い、レジスト膜上に保護膜を形成する工程、（３）保護膜が積層されたレジスト膜を、ＥＵＶ又は電子線の照射により露光する工程、及び（４）露光されたレジスト膜を現像する工程を有するレジストパターン形成方法であって、保護膜形成用組成物が、［Ａ］重合体、及び［Ｂ］有機溶媒を含有するレジストパターン形成方法である。【選択図】図１
2013228663.tif 000002
【特許請求の範囲】
【請求項１】
（１）レジスト膜を形成する工程、
（２）保護膜形成用組成物を用い、上記レジスト膜上に保護膜を形成する工程、
（３）上記保護膜が積層されたレジスト膜を、ＥＵＶ又は電子線の照射により露光する工程、及び
（４）上記露光されたレジスト膜を現像する工程
を有するレジストパターン形成方法であって、
上記保護膜形成用組成物が、
［Ａ］重合体、及び
［Ｂ］有機溶媒
を含有することを特徴とするレジストパターン形成方法。
【請求項２】
［Ａ］重合体が、芳香族基及びヘテロ芳香族基のうちの少なくともいずれかを含む構造単位を有する請求項１に記載のレジストパターン形成方法。
【請求項３】
［Ａ］重合体が、芳香族基及びヘテロ芳香族基のうちの少なくともいずれかを含む構造単位を５０モル％以上有する請求項２に記載のレジストパターン形成方法。
【請求項４】
［Ａ］重合体が、下記式（ｉ−１）〜（ｉ−８）で表される基からなる群より選択される少なくとも１種の基を含む構造単位（Ｉ）を有する請求項１、請求項２又は請求項３に記載のレジストパターン形成方法。
【化１】
2013228663.tif 000036
（式（ｉ−１）中、ｎは、０〜３の整数である。ｍは、１≦ｍ≦５＋２ｎを満たす整数である。
式（ｉ−２）及び（ｉ−５）中、ＲＡ１、ＲＡ２及びＲＡ３は、それぞれ独立して、フッ素原子又はアルキル基である。但し、上記アルキル基が有する水素原子の一部又は全部は、フッ素原子で置換されていてもよい。
式（ｉ−６）中、ＲＡ４は、フッ素原子若しくはフッ素化アルキル基で置換された芳香族基、又はフッ素原子若しくはフッ素化アルキル基で置換されたヘテロ芳香族基である。
式（ｉ−７）中、ＲＡ５及びＲＡ６は、それぞれ独立して、水素原子又はアルキル基である。但し、上記アルキル基が有する水素原子の一部又は全部は、フッ素原子で置換されていてもよい。
式（ｉ−８）中、ＲＡ７は、アルキル基である。）
【請求項５】
上記構造単位（Ｉ）が、上記式（ｉ−１）で表される基を含む請求項４に記載のレジストパターン形成方法。
【請求項６】
上記構造単位（Ｉ）が、下記式（１）で表される請求項５に記載のレジストパターン形成方法。
【化２】
2013228663.tif 000037
（式（１）中、Ｒ５は、水素原子、メチル基又はトリフルオロメチル基である。Ｘは、単結合、−（ＣＯ）Ｏ−又は−（ＣＯ）ＮＨ−である。ｍ及びｎは、上記式（ｉ−１）と同義である。）
【請求項７】
［Ｂ］有機溶媒が、エーテル系溶媒及びアルコール系溶媒からなる群より選択される少なくとも１種の溶媒を含む請求項１から請求項６のいずれか１項に記載のレジストパターン形成方法。
【請求項８】
［Ｂ］有機溶媒が、エーテル系溶媒を含み、このエーテル系溶媒の含有率が２０質量％以上である請求項７に記載のレジストパターン形成方法。
【請求項９】
上記（２）工程で形成される保護膜の波長１５０ｎｍ以上３５０ｎｍ以下の範囲における消衰係数の最大値が０．３以上である請求項１から請求項８のいずれか１項に記載のレジストパターン形成方法。
【請求項１０】
ＥＵＶ又は電子線を用いたレジストパターン形成方法におけるレジスト膜の表面被覆に用いられ、
［Ａ］重合体、及び
［Ｂ］有機溶媒
を含有する保護膜形成用組成物。
【発明の詳細な説明】
【技術分野】
【０００１】
本発明はレジストパターン形成方法及び保護膜形成用組成物に関する。
【背景技術】
【０００２】
従来、ＩＣ、ＬＳＩ等の半導体デバイスの製造プロセスにおいては、フォトレジスト組成物を用いたリソグラフィーによる微細加工が行われている。近年、集積回路の高集積化に伴い、サブミクロン領域やクオーターミクロン領域の超微細パターン形成が要求されるようになってきている。それに伴い、露光波長もｇ線から、ｉ線、ＫｒＦエキシマレーザー光、さらにはＡｒＦエキシマレーザー光というように短波長化の傾向が見られる。また、最近では、エキシマレーザー光以外に、ＥＵＶ、電子線等を用いたリソグラフィー技術の開発が進められている（特開２００６−１７１４４０号公報、特開２０１１−１６７４６号公報及び特開２０１０−２０４６３４号公報参照）。
【０００３】
上記ＥＵＶ又は電子線を用いたリソグラフィー技術は、３２ｎｍ以下の超微細領域のパターン形成が可能な次世代のパターン形成技術として期待されている。しかし、ＥＵＶを用いた露光においては、アウト・オブ・バンド（Ｏｕｔ  Ｏｆ  Ｂａｎｄ：ＯＯＢ）として、１５０ｎｍ〜３５０ｎｍ程度の波長の光が１３．５ｎｍのＥＵＶ光と共に放出され、これらが原因となってレジストの解像性、ナノエッジラフネス等を悪化させるという不都合がある。特に、ＥＵＶ等が適用されようとしている３２ｎｍ以下の超微細領域では、ナノエッジラフネスは極めて重要な改良課題となっている。そこで、ＥＵＶ等のＯＯＢの影響を低減することによりナノエッジラフネスを改善することができ、解像性及び感度も十分満足するＥＵＶ又は電子線を用いたレジストパターン形成方法が求められている。加えて、レジスト膜から発生するアウトガス（Ｏｕｔ  Ｇａｓ：ＯＧ）の低減への要求も高い。
【先行技術文献】
【特許文献】
【０００４】
【特許文献１】特開２００６−１７１４４０号公報
【特許文献２】特開２０１１−１６７４６号公報
【特許文献３】特開２０１０−２０４６３４号公報
【発明の概要】
【発明が解決しようとする課題】
【０００５】
このような状況に鑑み、本発明は、ＥＵＶ又は電子線を用いたレジストパターン形成方法において、露光時に発生するＯＯＢの影響を低減することによりナノエッジラフネスを改善することができ、解像性及び感度も十分満足すると共に、アウトガスの発生も抑制可能な新規のレジストパターン形成方法及びこのレジストパターン形成方法に好適に用いられる保護膜形成用組成物を提供することを課題とする。
【課題を解決するための手段】
【０００６】
上記課題を解決するためになされた発明は、
（１）レジスト膜を形成する工程、
（２）保護膜形成用組成物を用い、上記レジスト膜上に保護膜を形成する工程、
（３）上記保護膜が積層されたレジスト膜を、ＥＵＶ又は電子線の照射により露光する工程、及び
（４）上記露光されたレジスト膜を現像する工程
を有するレジストパターン形成方法であって、
上記保護膜形成用組成物が、
［Ａ］重合体、及び
［Ｂ］有機溶媒
を含有するレジストパターン形成方法である。
【０００７】
本発明のレジストパターン形成方法においては、レジスト膜上に、［Ａ］重合体及び［Ｂ］有機溶媒を含有する保護膜形成用組成物から形成される保護膜を積層し、レジスト膜表面を被覆する。このような保護膜でレジスト膜表面を被覆すると、露光の際に発生するＯＯＢを上記保護膜が吸収することから、ＯＯＢが原因となって起こるとされているレジストの解像性の低下を抑制し、ナノエッジラフネスを改善することができる。その結果、当該レジストパターン形成方法においては、上記保護膜形成用組成物から形成される保護膜を用いることで、レジストの感度及び解像性が向上し、ナノエッジラフネスを改善することができる。また、上記保護膜は、レジスト膜が発生するアウトガス（以下、「ＯＧ」ともいう）を抑制することもできる。
【０００８】
［Ａ］重合体は、芳香族基及びヘテロ芳香族基のうちの少なくともいずれかを含む構造単位を有することが好ましい。［Ａ］重合体が芳香族基及び／又はヘテロ芳香族基を含む構造単位を有することで、波長１５０ｎｍ以上３５０ｎｍ以下の光を吸収することができるため、当該レジストパターン形成方法は、露光時にＥＵＶ光が発生するＯＯＢの影響を低減することができる。この結果、当該レジストパターン形成方法は、レジストの感度及び解像性を向上し、ナノエッジラフネスをより改善することができる。
【０００９】
［Ａ］重合体は、芳香族基及びヘテロ芳香族基のうちの少なくともいずれかを含む構造単位を５０モル％以上有することが好ましい。［Ａ］重合体が芳香族基及びヘテロ芳香族基のうちの少なくともいずれかを含む構造単位を５０モル％以上有することで、当該レジストパターン形成方法は、露光時にＥＵＶ光が発生するＯＯＢの影響を効果的に低減することができる。
【００１０】
［Ａ］重合体は、下記式（ｉ−１）〜（ｉ−８）で表される基からなる群より選択される少なくとも１種の基を含む構造単位（Ｉ）を有することが好ましい。
【化１】
2013228663.tif 000003
（式（ｉ−１）中、ｎは、０〜３の整数である。ｍは、１≦ｍ≦５＋２ｎを満たす整数である。
式（ｉ−２）及び（ｉ−５）中、ＲＡ１、ＲＡ２及びＲＡ３は、それぞれ独立して、フッ素原子又はアルキル基である。但し、上記アルキル基が有する水素原子の一部又は全部は、フッ素原子で置換されていてもよい。
式（ｉ−６）中、ＲＡ４は、フッ素原子若しくはフッ素化アルキル基で置換された芳香族基、又はフッ素原子若しくはフッ素化アルキル基で置換されたヘテロ芳香族基である。
式（ｉ−７）中、ＲＡ５及びＲＡ６は、それぞれ独立して、水素原子又はアルキル基である。但し、上記アルキル基が有する水素原子の一部又は全部は、フッ素原子で置換されていてもよい。
式（ｉ−８）中、ＲＡ７は、アルキル基である。）
【００１１】
［Ａ］重合体が、上記特定の基を含む構造単位（Ｉ）を有することで、当該レジストパターン形成方法は、波長１５０ｎｍ以上３５０ｎｍ以下の光をより吸収することができるため、露光時にＥＵＶ光が発生するＯＯＢの影響をより低減することができる。この結果、当該レジストパターン形成方法は、レジストの感度及び解像性をより向上し、ナノエッジラフネスをより改善することができる。
【００１２】
上記構造単位（Ｉ）は、上記式（ｉ−１）で表される基を含むことが好ましい。［Ａ］重合体が、上記特定の基を含む構造単位（Ｉ）を有することで、当該レジストパターン形成方法は、波長１５０ｎｍ以上３５０ｎｍ以下の光をさらに効率よく吸収することができるため、露光時にＥＵＶ光が発生するＯＯＢの影響をさらに低減することができる。この結果、当該レジストパターン形成方法は、レジストの感度及び解像性をさらに向上し、ナノエッジラフネスをさらに改善することができる。
【００１３】
上記構造単位（Ｉ）は、下記式（１）で表されることが好ましい。
【化２】
2013228663.tif 000004
（式（１）中、Ｒ５は、水素原子、メチル基又はトリフルオロメチル基である。Ｘは、単結合、−（ＣＯ）Ｏ−又は−（ＣＯ）ＮＨ−である。ｍ及びｎは、上記式（ｉ−１）と同義である。）
【００１４】
構造単位（Ｉ）が上記構造を有することで、当該レジストパターン形成方法は、レジストの感度及び解像性をさらに向上し、ナノエッジラフネスをさらに改善することができる。
【００１５】
［Ｂ］有機溶媒は、エーテル系溶媒及びアルコール系溶媒からなる群より選択される少なくとも１種を含むことが好ましい。レジスト膜は、上記特定の溶媒には溶解し難いため、［Ｂ］有機溶媒として上記特定の溶媒を含むものを用いることで、当該レジストパターン形成方法は、保護膜形成用組成物をレジスト膜上に塗布する際に生じるレジスト膜成分の溶出を抑制することができる。
【００１６】
［Ｂ］有機溶媒は、エーテル系溶媒を含み、このエーテル系溶媒の含有率が２０質量％以上であることが好ましい。［Ｂ］有機溶媒をこのような溶媒とすることで、当該レジストパターン形成方法は、保護膜形成用組成物をレジスト膜上に塗布する際に生じるレジスト膜成分の溶出をより抑制することができる。
【００１７】
上記（２）工程で形成される保護膜の波長１５０ｎｍ以上３５０ｎｍ以下の範囲における消衰係数の最大値が０．３以上であることが好ましい。上記保護膜が波長１５０ｎｍ以上３５０ｎｍ以下の光を吸収することができると、当該レジストパターン形成方法において保護膜形成用組成物から形成される保護膜は、ＥＵＶ光が発生するＯＯＢの影響を低減することができる。その結果、当該レジストパターン形成方法は、レジストの感度及び解像性をさらに向上し、ナノエッジラフネスをさらに改善することができる。
【００１８】
本発明の保護膜形成用組成物は、
ＥＵＶ又は電子線を用いたレジストパターン形成方法におけるレジスト膜の表面被覆に用いられ、
［Ａ］重合体、及び
［Ｂ］有機溶媒
を含有する。
【００１９】
当該保護膜形成用組成物は、ＥＵＶ又は電子線を用いたレジストパターン形成方法において、レジスト膜表面を被覆するように用いられ、レジスト膜上に保護膜を形成する。このような保護膜は、露光の際に発生するＯＯＢを吸収することから、ＯＯＢが原因となって起こるとされているレジストの解像性の低下を抑制し、得られるパターンのナノエッジラフネス改善することができる。また、上記保護膜は、レジスト膜が発生するＯＧを抑制することもできる。その結果、当該保護膜形成用組成物は、レジストの感度及び解像性を向上し、ナノエッジラフネスを改善することができる。
【発明の効果】
【００２０】
本発明のレジストパターン形成方法によると、ＥＵＶ又は電子線を用いたリソグラフィー技術において、露光時に発生するＯＯＢの影響を低減することにより、レジストの解像性及び感度も十分満足し、ナノエッジラフネスを改善することができる。また、当該レジストパターン形成方法によると、レジスト膜からのＯＧの発生も抑制することができる。従って、当該レジストパターン形成方法及びこのレジストパターン形成方法に好適に用いられる当該保護膜形成用組成物は、半導体デバイス、液晶デバイス等の各種電子デバイスのリソグラフィー工程における微細なレジストパターン形成に好適に用いることができる。
【図面の簡単な説明】
【００２１】
【図１】各保護膜形成用組成物の消衰係数を測定した結果を示す図である。
【図２】ラインパターンを上方から見た際の模式的な平面図である。
【図３】ラインパターン形状の模式的な断面図である。
【発明を実施するための形態】
【００２２】
＜レジストパターン形成方法＞
本発明のレジストパターン形成方法は、
（１）レジスト膜を形成する工程（以下、「（１）工程」ともいう）、
（２）保護膜形成用組成物を用い、上記レジスト膜上に保護膜を形成する工程（以下、「（２）工程」ともいう）、
（３）上記保護膜が積層されたレジスト膜を、ＥＵＶ又は電子線の照射により露光する工程（以下、「（３）工程」ともいう）、及び
（４）上記露光されたレジスト膜を現像する工程（以下、「（４）工程」ともいう）
を有するレジストパターン形成方法であって、
上記保護膜形成用組成物が、
［Ａ］重合体、及び
［Ｂ］有機溶媒
を含有することを特徴とする。
以下、各工程、保護膜形成用組成物、フォトレジスト組成物について詳述する。
【００２３】
［（１）工程］
本工程では、レジスト膜を形成する。このレジスト膜は、通常フォトレジスト組成物を用いて基板上への塗布により形成される。基板としては、例えばシリコンウエハ、アルミニウムで被覆されたウエハ等の従来公知の基板を使用できる。また、例えば特公平６−１２４５２号公報や特開昭５９−９３４４８号公報等に開示されている有機系又は無機系の下層反射防止膜を基板上に形成してもよい。なお、上記フォトレジスト組成物については、後で詳述する。
【００２４】
塗布方法としては、例えば回転塗布（スピンコーティング）、流延塗布、ロール塗布等が挙げられる。なお、形成されるレジスト膜の膜厚としては、通常０．０１μｍ〜１μｍであり、０．０１μｍ〜０．５μｍが好ましい。
【００２５】
上記フォトレジスト組成物を塗布した後、必要に応じてプレベーク（ＰＢ）によって塗膜中の溶媒を揮発させてもよい。ＰＢの加熱条件としては、上記フォトレジスト組成物の配合組成によって適宜選択されるが、通常３０℃〜２００℃程度であり、５０℃〜１５０℃が好ましい。
【００２６】
また、環境雰囲気中に含まれる塩基性不純物等の影響を防止するために、例えば、特開平５−１８８５９８号公報等に開示されている保護膜をレジスト層上に設けることもできる。
【００２７】
［（２）工程］
本工程では、後述の保護膜形成用組成物を用い、上記レジスト膜上に保護膜を形成する。この保護膜は、通常保護膜形成用組成物の塗布により形成され、この際、上記保護膜形成用組成物は、上記レジスト膜の表面を被覆するように塗布される。レジスト膜の表面に上記保護膜を積層させることにより、露光時に発生するＯＯＢの影響を低減することができ、レジストの解像性を向上させ、得られるパターンにおけるナノエッジラフネスを改善することができる。
【００２８】
塗布方法としては、上記保護膜形成用組成物が上記レジスト膜の表面を被覆するように塗布される方法であれば特に限定されないが、例えば回転塗布（スピンコーティング）、流延塗布、ロール塗布等が挙げられる。なお、形成される保護膜の膜厚としては、通常０．０１μｍ〜１μｍであり、０．０１μｍ〜０．５μｍが好ましい。
【００２９】
上記保護膜形成用組成物を塗布した後、必要に応じてＰＢによって塗膜中の溶媒を揮発させてもよい。ＰＢの加熱条件としては、上記保護膜形成用組成物の配合組成によって適宜選択されるが、通常３０℃〜２００℃程度であり、５０℃〜１５０℃が好ましい。
【００３０】
なお、上記保護膜形成用組成物から形成される保護膜は、波長１５０ｎｍ以上３５０ｎｍ以下の光を吸収することが好ましい。このような保護膜としては、例えば、分光エリプソメーター等を用いて上記保護膜の波長１５０ｎｍ以上３５０ｎｍ以下の範囲における光学定数（消衰係数）を測定した場合に、この範囲における消衰係数の最大値が０．３以上であることが好ましく、最大値が０．５以上であることがより好ましい。この消衰係数の最大値は、ピークの極大値であってもピークの極大値でなくてもよく、例えば、上記波長範囲外にピークの極大を有し、このピークの裾野における消衰係数の値が上記波長範囲において上記条件を満たしている場合であってもよい。上記保護膜が波長１５０ｎｍ以上３５０ｎｍ以下の光を吸収することができると、当該レジストパターン形成方法において保護膜形成用組成物から形成される保護膜は、ＥＵＶ光が発生するＯＯＢの影響を低減することができる。
【００３１】
［（３）工程］
本工程では、上記保護膜が積層されたレジスト膜を、ＥＵＶ又は電子線の照射により露光する。露光量等の露光条件は、用いるフォトレジスト組成物の配合組成や添加剤の種類等に応じて適宜選択することができる。ＥＵＶを照射する場合、例えば、所望の領域にアイソラインパターンを有するマスクを介して縮小投影露光を行うことにより、アイソスペースパターンを形成できる。同様にして、ドットパターンを有するマスクを介して縮小投影露光を行うことによりホールパターンを形成することができる。また、露光は所望のパターンのマスクパターンによって２回以上行ってもよい。２回以上露光を行う場合、露光は連続して行うことが好ましい。複数回露光する場合、例えば所望の領域にラインアンドスペースパターンマスクを介して第１の縮小投影露光を行い、続けて第１の露光を行った露光部に対してラインが交差するように第２の縮小投影露光を行う。第１の露光部と第２の露光部とは直交することが好ましい。直交することにより、露光部で囲まれた未露光部においてコンタクトホールパターンを形成することができる。電子線を照射する場合、例えば、照射する電子線を走査することにより露光を行う。
【００３２】
当該レジストパターン形成方法においては、上述のように露光工程を複数回有してもよく、これらの複数回の露光においては、同じ放射線（ＥＵＶ、電子線）を用いても異なる放射線を用いてもよい。
【００３３】
また、露光後にポストエクスポージャーベーク（ＰＥＢ）を行なうことが好ましい。ＰＥＢを行なうことにより、上記フォトレジスト組成物中の酸解離性基の解離反応を円滑に進行できる。ＰＥＢの加熱条件としては、通常３０℃〜２００℃であり、５０℃〜１７０℃が好ましい。
【００３４】
［（４）工程］
本工程では、上記露光されたレジスト膜を現像する。現像に使用される現像液としては、アルカリ性の水溶液が好ましい。アルカリとしては、例えば、水酸化ナトリウム、水酸化カリウム、炭酸ナトリウム、ケイ酸ナトリウム、メタケイ酸ナトリウム、アンモニア等の無機アルカリ；テトラメチルアンモニウムヒドロキシド、テトラエチルアンモニウムヒドロキシド等の４級アンモニウム塩等が挙げられる。また、このようなアルカリ水溶液には、メタノール、エタノール等の水溶性有機溶媒や界面活性剤を適当量添加して使用することもできる。アルカリ水溶液におけるアルカリの濃度は、適当な現像性を得る観点から、０．１質量％以上５質量％以下が好ましい。現像方法としては、例えば、液盛り法、ディッピング法、揺動浸漬法、シャワー法等の適宜の方法を利用できる。現像時間は、用いるフォトレジスト組成物の組成によって異なるが、好ましくは１０秒〜１８０秒間程度である。このような現像処理に続いて、例えば流水洗浄を３０秒〜９０秒間行った後、例えば圧縮空気や圧縮窒素で風乾させることによって、所望のパターンを形成できる。
【００３５】
現像液には、必要に応じて界面活性剤を適当量添加することができる。界面活性剤としては例えば、イオン性や非イオン性のフッ素系及び／又はシリコン系界面活性剤等を用いることができる。
【００３６】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【００３７】
当該レジストパターン形成方法では、（４）工程の後にレジスト膜をリンス液により洗浄するリンス工程を含むことが好ましい。上記リンス工程におけるリンス液としては、水を使用することができる。リンス液として、水を使用することで、発生したスカムを効率よく洗浄することができる。
【００３８】
＜保護膜形成用組成物＞
当該レジストパターン形成方法では、本発明の保護膜形成用組成物を好適に用いることができる。当該保護膜形成用組成物は、ＥＵＶ又は電子線を用いたレジストパターン形成方法におけるレジスト膜の表面被覆に用いられ、［Ａ］重合体及び［Ｂ］有機溶媒を含有する。なお、当該保護膜形成用組成物は、本発明の効果を損なわない限り、［Ａ］重合体、［Ｂ］有機溶媒以外にその他の任意成分を含有してもよい。以下、各成分について詳述する。
【００３９】
＜［Ａ］重合体＞
［Ａ］重合体は、保護膜を形成できる重合体であれば特に限定されず、上記レジストパターン形成方法における現像工程で用いられる現像液に溶解するものであれば構わないが、波長１５０ｎｍ以上３５０ｎｍ以下の光を吸収することが好ましい。［Ａ］重合体が波長１５０ｎｍ以上３５０ｎｍ以下の光を吸収することができると、当該保護膜形成用組成物から形成される保護膜は、ＯＯＢの影響を低減することができる。その結果、当該保護膜形成用組成物は、本発明のレジストパターン形成方法において、レジストの感度及び解像性を向上し、ナノエッジラフネスをより改善することができる。
【００４０】
波長１５０ｎｍ以上３５０ｎｍ以下の範囲の光を吸収する［Ａ］重合体としては、芳香族基及びヘテロ芳香族基のうちの少なくともいずれかを含む構造単位を有することが好ましい。［Ａ］重合体が芳香族基及びヘテロ芳香族基のうちの少なくともいずれかを含む構造単位を有することで、波長１５０ｎｍ以上３５０ｎｍ以下の光を吸収することができるため、当該レジストパターン形成方法は、露光時にＥＵＶ光が発生するＯＯＢの影響を低減することができる。
【００４１】
上記芳香族基としては、例えば、ベンゼン環を含む基、ナフタレン環を含む基、アントラセン環を含む基等が挙げられる。
【００４２】
上記ヘテロ芳香族基としては、例えば、ピロール環を含む基、フラン環を含む基、チオフェン環を含む基、ピリジン環を含む基、ピリミジン環を含む基等が挙げられる。
【００４３】
［Ａ］重合体は、芳香族基及びヘテロ芳香族基のうちの少なくともいずれかを含む構造単位を、［Ａ］重合体を構成する全構造単位に対して、５０モル％以上有することが好ましく、６０モル％以上有することがより好ましく、７０モル％以上有することがさらに好ましく、８０モル％以上有することが特に好ましい。［Ａ］重合体が上記構造単位を５０モル％以上有することで、当該レジストパターン形成方法は、露光時にＥＵＶ光が発生するＯＯＢの影響を効果的に低減することができる。
【００４４】
また、［Ａ］重合体としては、上記式（ｉ−１）〜（ｉ−８）で表される基からなる群より選択される少なくとも１種の基を含む構造単位（Ｉ）を有することが好ましい。なお、本発明の効果を損なわない限り、［Ａ］重合体は、構造単位（Ｉ）以外の構造単位を有してもよい。以下、各構造単位について詳述する。
【００４５】
＜構造単位（Ｉ）＞
構造単位（Ｉ）は、上記式（ｉ−１）〜（ｉ−８）で表される基からなる群より選択される少なくとも１種の基を含む構造単位である。構造単位（Ｉ）としては、これらの基のうちでも上記式（ｉ−１）、（ｉ−２）又は（ｉ−５）で表される基を含む構造単位であることが好ましく、上記式（ｉ−１）又は（ｉ−２）で表される基を含む構造単位であることがより好ましく、上記式（ｉ−１）で表される基を含む構造単位であることがさらに好ましい。以下、上記式（ｉ−１）〜（ｉ−８）で表される基を含む構造単位（Ｉ）について詳述する。
【００４６】
［上記式（ｉ−１）で表される基を含む構造単位（Ｉ）］
構造単位（Ｉ）が、上記式（ｉ−１）で表される基を含むことで、波長１５０ｎｍ以上３５０ｎｍ以下の光をより吸収することができるため、当該保護膜形成用組成物から形成される保護膜は、ＯＯＢの影響を効果的に低減することが可能となる。また、ＯＧに対する効果も有する。
【００４７】
上記式（ｉ−１）中、ｎは、０〜３の整数である。ｍは、１≦ｍ≦５＋２ｎを満たす整数である。
【００４８】
上記ｎとしては、０又は１が好ましく、０がより好ましい。上記ｍとしては、１〜４の整数が好ましく、１又は２がより好ましく、１がさらに好ましい。
【００４９】
上記式（ｉ−１）で表される基を含む構造単位（Ｉ）としては、上記式（１）で表されることが好ましい。
【００５０】
上記式（１）中、Ｒ５は、水素原子、メチル基又はトリフルオロメチル基である。Ｘは、単結合、−（ＣＯ）Ｏ−又は−（ＣＯ）ＮＨ−である。ｍ及びｎは、上記式（ｉ−１）と同義である。
【００５１】
上記式（１）で表される構造単位としては、ＯＯＢに対するより優れた効果を有するという観点から、下記式（１−６）で表される構造単位が好ましい。
【００５２】
［上記式（ｉ−２）で表される基を含む構造単位（Ｉ）］
構造単位（Ｉ）が上記式（ｉ−２）で表される基を含むことで、当該保護膜形成用組成物から形成される保護膜は、ＯＯＢ及びＯＧに対する優れた効果を有する。
【００５３】
上記式（ｉ−２）中、ＲＡ１及びＲＡ２は、それぞれ独立して、フッ素原子又はアルキル基である。但し、上記アルキル基が有する水素原子の一部又は全部は、フッ素原子で置換されていてもよい。
【００５４】
上記ＲＡ１及びＲＡ２で表されるアルキル基としては、例えばメチル基、エチル基、プロピル基、ブチル基、へキシル基、オクチル基、デシル基等が挙げられる。
【００５５】
上記ＲＡ１及びＲＡ２で表される上記アルキル基が有する水素原子の一部又は全部がフッ素原子で置換されている基としては、例えばトリフルオロメチル基、テトラフルオロエチル基、ペンタフルオロエチル基、ヘプタフルオロプロピル基、ヘキサフルオロブチル基、ノナフルオロブチル基等が挙げられる。これらのうち、トリフルオロメチル基、ペンタフルオロエチル基等のパーフルオロアルキル基が好ましく、トリフルオロメチル基がより好ましい。
【００５６】
上記式（ｉ−２）で表される基を含む構造単位（Ｉ）としては、下記式（２）で表される構造単位であることが好ましい。
【００５７】
【化３】
2013228663.tif 000005
【００５８】
上記式（２）中、Ｒ６は、水素原子、メチル基、フッ素原子又はトリフルオロメチル基である。Ｒ７は、２価の連結基である。
【００５９】
上記Ｒ７で表される２価の連結基としては、例えばメチレン基、エチレン基、１，３−プロピレン基、１，２−プロピレン基、１，１−プロピレン基、２，２−プロピレン基、テトラメチレン基、ペンタメチレン基、ヘキサメチレン基、１−メチル−１，３−プロピレン基、２−メチル−１，３−プロピレン基、２−メチル−１，２−プロピレン基、１−メチル−１，４−ブチレン基、２−メチル−１，４−ブチレン基等の炭素数１〜６の直鎖状又は分岐状の２価の炭化水素基、１，３−シクロブチレン基、１，３−シクロペンチレン基、１，４−シクロヘキシレン基、１，５−シクロオクチレン基、１，４−ノルボルニレン基、２，５−ノルボルニレン基、１，５−アダマンチレン基、２，６−アダマンチレン基等の炭素数４〜１２の２価の脂環式炭化水素基等が挙げられる。また、上記炭化水素基及び脂環式炭化水素基中のメチレン基（−ＣＨ２−）は、酸素原子、カルボニル基、エステル基で置換されていてもよい。これらのうち、Ｒ７としては炭素数１〜３の直鎖状若しくは分岐状の２価の炭化水素基、ノルボルネン骨格を含む２価の基、又はアダマンタン骨格を含む２価の基が好ましい。
【００６０】
上記式（ｉ−２）で表される基を含む構造単位（Ｉ）としては、例えば下記式（１−４）、（１−８）、（１−１０）、（１−１２）、（１−１６）〜（１−２２）で表される構造単位等が挙げられる。これらのうち、上記式（２）で表される構造単位である下記式（１−１６）〜（１−２２）で表される構造単位が好ましい。
【００６１】
［上記式（ｉ−３）で表される基を含む構造単位（Ｉ）］
構造単位（Ｉ）が上記式（ｉ−３）で表される基を含むことで、当該保護膜形成用組成物から形成される保護膜は、ＯＯＢ及びＯＧに対する優れた効果を奏する。このような構造単位としては、例えば下記式（１−３）、（１−１１）及び（１−１３）で表される構造単位等が挙げられる。
【００６２】
［上記式（ｉ−４）で表される基を含む構造単位（Ｉ）］
構造単位（Ｉ）が上記式（ｉ−４）で表される基を含むことで、当該保護膜形成用組成物から形成される保護膜は、ＯＯＢ及びＯＧに対する優れた効果を奏する。このような構造単位としては、例えば下記式（１−５）及び（１−１４）で表される構造単位等が挙げられる。
【００６３】
［上記式（ｉ−５）で表される基を含む構造単位（Ｉ）］
構造単位（Ｉ）が上記式（ｉ−５）で表される基を含むことで、当該保護膜形成用組成物から形成される保護膜は、ＯＯＢ及びＯＧに対する優れた効果を有する。
【００６４】
上記式（ｉ−５）中、ＲＡ３は、フッ素原子又はアルキル基である。但し、上記アルキル基が有する水素原子の一部又は全部は、フッ素原子で置換されていてもよい。
【００６５】
上記ＲＡ３で表されるアルキル基及びフッ素原子で置換されているアルキル基としては、上記ＲＡ１及びＲＡ２における同様の基についての説明を適用できる。
【００６６】
上記式（ｉ−５）で表される基を含む構造単位（Ｉ）としては、下記式（３）で表される構造単位であることが好ましい。
【００６７】
【化４】
2013228663.tif 000006
【００６８】
上記式（３）中、Ｒ８は、水素原子、メチル基、フッ素原子又はトリフルオロメチル基である。Ｒ９は、２価の連結基である。Ｒ１０は、炭素数１〜２０のフッ素化アルキル基である。
【００６９】
上記Ｒ９で表される２価の連結基については、上記Ｒ７で表される２価の連結基の説明を適用できる。
【００７０】
上記Ｒ１０で表される炭素数１〜２０のフッ素化アルキル基としては、例えばトリフルオロメチル基、テトラフルオロエチル基、ペンタフルオロエチル基、ヘプタフルオロプロピル基、ヘキサフルオロブチル基、ノナフルオロブチル基等が挙げられる。
【００７１】
上記式（ｉ−５）で表される基を含む構造単位（Ｉ）としては、例えば下記式（１−７）、（１−１５）、（１−２３）、（１−２４）で表される構造単位等が挙げられる。これらのうち、上記式（３）で表される構造単位である下記式（１−２３）及び（１−２４）で表される構造単位が好ましい。
【００７２】
［上記式（ｉ−６）で表される基を含む構造単位（Ｉ）］
構造単位（Ｉ）が上記式（ｉ−６）で表される基を含むことで、当該保護膜形成用組成物から形成される保護膜は、ＯＯＢ及びＯＧに対する優れた効果を有する。
【００７３】
上記式（ｉ−６）中、ＲＡ４は、フッ素原子若しくはフッ素化アルキル基で置換された芳香族基、又はフッ素原子若しくはフッ素化アルキル基で置換されたヘテロ芳香族基である。
【００７４】
上記ＲＡ４で表されるフッ素原子若しくはフッ素化アルキル基で置換された芳香族基としては、例えば、フェニル基、ナフチル基、アントリル基等の芳香族基が有する水素原子の一部又は全部が、フッ素原子又はフッ素化アルキル基で置換された基等が挙げられる。
【００７５】
上記ＲＡ４で表されるフッ素原子若しくはフッ素化アルキル基で置換されたヘテロ芳香族基としては、例えば、ピリジニル基、フラニル基、チオフェニル等のヘテロ芳香族基が有する水素原子の一部又は全部が、フッ素原子又はフッ素化アルキル基で置換された基等が挙げられる。
【００７６】
上記フッ素化アルキル基としては、例えば、フッ素化メチル基、フッ素化エチル基等が挙げられる。これらの中で、フッ素化メチル基が好ましく、トリフルオロメチル基がより好ましい。
【００７７】
上記式（ｉ−６）で表される基を含む構造単位（Ｉ）としては、例えば下記式（１−１）、（１−２）で表される構造単位等が挙げられる。
【００７８】
［上記式（ｉ−７）で表される基を含む構造単位（Ｉ）］
構造単位（Ｉ）が上記式（ｉ−７）で表される基を含むことで、当該保護膜形成用組成物から形成される保護膜は、ＯＯＢ及びＯＧに対する優れた効果を有する。
【００７９】
上記式（ｉ−７）中、ＲＡ５及びＲＡ６は、それぞれ独立して、水素原子又はアルキル基である。但し、上記アルキル基が有する水素原子の一部又は全部は、フッ素原子で置換されていてもよい。
【００８０】
上記ＲＡ５及びＲＡ６で表されるアルキル基としては、それぞれ、例えば上記ＲＡ１及びＲＡ２で表されるアルキル基として例示した基と同様の基等が挙げられる。
【００８１】
上記ＲＡ５及びＲＡ６としては、水素原子が好ましい。
【００８２】
上記式（ｉ−７）で表される基を含む構造単位（Ｉ）としては、例えば下記式（１−２５）、（１−２６）で表される構造単位等が挙げられる。これらのうち、下記式（１−２５）で表される構造単位が好ましい。
【００８３】
［上記式（ｉ−８）で表される基を含む構造単位（Ｉ）］
構造単位（Ｉ）が上記式（ｉ−８）で表される基を含むことで、当該保護膜形成用組成物から形成される保護膜は、ＯＯＢ及びＯＧに対する優れた効果を有する。
【００８４】
上記式（ｉ−８）中、ＲＡ７は、アルキル基である。上記ＲＡ７で表されるアルキル基としては、例えば上記ＲＡ１及びＲＡ２で表されるアルキル基として例示した基と同様の基等が挙げられる。
【００８５】
上記式（ｉ−８）で表される基を含む構造単位（Ｉ）としては、例えば下記式（１−９）で表される構造単位等が挙げられる。
【００８６】
構造単位（Ｉ）としては、例えば下記式で表される構造単位等が挙げられる。
【００８７】
【化５】
2013228663.tif 000007
【００８８】
【化６】
2013228663.tif 000008
【００８９】
上記式中、Ｒ１１は、水素原子、フッ素原子、メチル基又はトリフルオロメチル基である。
【００９０】
構造単位（Ｉ）を与える単量体としては、例えば下記式で表される化合物等が挙げられる。
【００９１】
【化７】
2013228663.tif 000009
【００９２】
［Ａ］重合体における構造単位（Ｉ）の含有率としては、５０モル％以上が好ましく、７０モル％以上がより好ましく、９０モル％以上がさらに好ましい。［Ａ］重合体が構造単位（Ｉ）を上記特定の範囲で含有することで、波長１５０ｎｍ以上３５０ｎｍ以下の光を効率よく吸収することができ、ＯＯＢの影響を低減することができる。また、ＯＧに対しても効果を奏する。
【００９３】
＜その他の構造単位＞
［Ａ］重合体は、本発明の効果を損なわない範囲で、構造単位（Ｉ）以外にその他の構造単位として下記式（４）で表される構造単位（ＩＩ）、後述の［Ｃ］重合体における式（ｃ−６−１）〜（ｃ−６−３）で表される構造単位等を有してもよい。
【００９４】
【化８】
2013228663.tif 000010
【００９５】
上記式（４）中、Ｒ１２は、水素原子、メチル基、フッ素原子又はトリフルオロメチル基である。Ｒ１３は、炭素数１〜１０の直鎖状若しくは分岐状のフッ素化炭化水素基又は炭素数３〜１０のフッ素化脂環式炭化水素基である。
【００９６】
上記Ｒ１３で表されるフッ素化炭化水素及びフッ素化脂環式炭化水素基としては、炭素数２〜８の直鎖状又は分岐状のフッ素化炭化水素及び炭素数４〜８のフッ素化脂環式炭化水素基が好ましい。
【００９７】
構造単位（ＩＩ）としては、例えば、下記式（２−１）〜（２−６）で表される構造単位が挙げられる。
【００９８】
【化９】
2013228663.tif 000011
【００９９】
上記式（２−１）〜（２−６）中、Ｒ１２は、上記式（４）と同義である。
【０１００】
［Ａ］重合体におけるその他の構造単位としては、下記式（ｃ−６−１）〜（ｃ−６−３）で表される構造単位が好ましく、下記式（ｃ−６−２）、（ｃ−６−３）で表される構造単位がより好ましい。
【０１０１】
＜［Ａ］重合体の合成方法＞
［Ａ］重合体は、例えば所定の各構造単位に対応する単量体を、ラジカル重合開始剤を使用し、適当な溶媒中で重合することにより製造できる。例えば、単量体及びラジカル開始剤を含有する溶液を、反応溶媒又は単量体を含有する溶液に滴下して重合反応させる方法、単量体を含有する溶液と、ラジカル開始剤を含有する溶液とを各別に、反応溶媒又は単量体を含有する溶液に滴下して重合反応させる方法、各々の単量体を含有する複数種の溶液と、ラジカル開始剤を含有する溶液とを各別に、反応溶媒又は単量体を含有する溶液に滴下して重合反応させる方法等の方法で合成することが好ましい。
【０１０２】
上記重合に使用される溶媒としては、例えば
ｎ−ペンタン、ｎ−ヘキサン、ｎ−ヘプタン、ｎ−オクタン、ｎ−ノナン、ｎ−デカン等のアルカン類；シクロヘキサン、シクロヘプタン、シクロオクタン、デカリン、ノルボルナン等のシクロアルカン類；ベンゼン、トルエン、キシレン、エチルベンゼン、クメン等の芳香族炭化水素類；クロロブタン類、ブロモヘキサン類、ジクロロエタン類、ヘキサメチレンジブロミド、クロロベンゼン等のハロゲン化炭化水素類；酢酸エチル、酢酸ｎ−ブチル、酢酸ｉ−ブチル、プロピオン酸メチル等の飽和カルボン酸エステル類；アセトン、２−ブタノン、４−メチル−２−ペンタノン、２−ヘプタノン、メチルエチルケトン等のケトン類；テトラヒドロフラン、ジメトキシエタン類、ジエトキシエタン類等のエーテル類；メタノール、エタノール、１−プロパノール、２−プロパノール、４−メチル−２−ペンタノール等のアルコール類等が挙げられる。これらの溶媒は、単独で使用してもよく２種以上を併用してもよい。
【０１０３】
上記重合における反応温度は、ラジカル開始剤の種類に応じて適宜決定すればよいが、通常４０℃〜１５０℃であり、５０℃〜１２０℃が好ましい。反応時間としては、通常１時間〜４８時間であり、１時間〜２４時間が好ましい。
【０１０４】
上記重合に使用されるラジカル開始剤としては、アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビス（２−メチルプロピオニトリル）等が挙げられる。これらの開始剤は２種以上を混合して使用してもよい。
【０１０５】
重合反応により得られた重合体は、再沈殿法により回収することが好ましい。すなわち、重合反応終了後、重合液を再沈溶媒に投入することにより、目的の重合体を粉体として回収する。再沈溶媒としては、アルコール類やアルカン類等を単独で又は２種以上を混合して使用することができる。再沈殿法の他に、分液操作やカラム操作、限外ろ過操作等により、単量体、オリゴマー等の低分子成分を除去して、重合体を回収することもできる。
【０１０６】
［Ａ］重合体のゲルパーミエーションクロマトグラフィー（ＧＰＣ）による重量平均分子量（Ｍｗ）としては、１，０００〜１００，０００が好ましく、１，０００〜５０，０００がより好ましく、１，０００〜３０，０００がさらに好ましい。［Ａ］重合体のＭｗを上記特定範囲とすることにより、ＯＯＢ及びＯＧの抑制能に優れる保護膜を形成することができる。
【０１０７】
［Ａ］重合体のＭｗと数平均分子量（Ｍｎ）との比（Ｍｗ／Ｍｎ）としては、通常１〜５であり、１〜３が好ましい。［Ａ］重合体のＭｗ／Ｍｎをこのような特定範囲とすることで、ＯＯＢ及びＯＧの抑制能に優れる保護膜を形成することができる。
【０１０８】
なお、本明細書においてＭｗ及びＭｎは、ＧＰＣカラム（Ｇ２０００ＨＸＬ  ２本、Ｇ３０００ＨＸＬ  １本、Ｇ４０００ＨＸＬ  １本、以上東ソー社製）を用い、流量１．０ｍＬ／分、溶出溶媒テトラヒドロフラン、試料濃度１．０質量％、試料注入量１００μＬ、カラム温度４０℃の分析条件で、検出器として示差屈折計を使用し、単分散ポリスチレンを標準とするゲルパーミエーションクロマトグラフィー（ＧＰＣ）により測定した値をいう。
【０１０９】
＜［Ｂ］有機溶媒＞
［Ｂ］有機溶媒としては、［Ａ］重合体及びその他の任意成分を溶解できるものであり、かつ、レジスト膜成分を溶出させ難いものであれば特に限定されないが、例えばアルコール系溶媒、エーテル系溶媒、ケトン系有機溶媒、アミド系溶媒、エステル系有機溶媒、炭化水素系溶媒等が挙げられる。
【０１１０】
アルコール系溶媒としては、例えば
メタノール、エタノール、ｎ−プロパノール、ｉｓｏ−プロパノール、ｎ−ブタノール、ｉｓｏ−ブタノール、ｓｅｃ−ブタノール、ｔｅｒｔ−ブタノール、ｎ−ペンタノール、ｉｓｏ−ペンタノール、２−メチルブタノール、ｓｅｃ−ペンタノール、ｔｅｒｔ−ペンタノール、３−メトキシブタノール、ｎ−ヘキサノール、２−メチルペンタノール、４−メチル−２−ペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒等が挙げられる。これらのうち、４−メチル−２−ペンタノールが好ましい。
【０１１１】
エーテル系溶媒としては、例えばジプロピルエーテル、ジイソプロピルエーテル、ブチルメチルエーテル、ブチルエチルエーテル、ブチルプロピルエーテル、ジブチルエーテル、ジイソブチルエーテル、ｔｅｒｔ−ブチル−メチルエーテル、ｔｅｒｔ−ブチルエチルエーテル、ｔｅｒｔ−ブチルプロピルエーテル、ジ−ｔｅｒｔ−ブチルエーテル、ジペンチルエーテル、ジイソアミルエーテル、シクロペンチルメチルエーテル、シクロヘキシルメチルエーテル、シクロペンチルエチルエーテル、シクロヘキシルエチルエーテル、シクロペンチルプロピルエーテル、シクロペンチル−２−プロピルエーテル、シクロヘキシルプロピルエーテル、シクロヘキシル−２−プロピルエーテル、シクロペンチルブチルエーテル、シクロペンチル−ｔｅｒｔ−ブチルエーテル、シクロヘキシルブチルエーテル、シクロヘキシル−ｔｅｒｔ−ブチルエーテル、アニソール、ジエチルエーテル、ジフェニルエーテル等が挙げられる。環状エーテル類としては、テトラヒドロフラン、ジオキサン等を挙げることができる。これらのうち、ジイソアミルエーテルが好ましい。
【０１１２】
ケトン系溶媒としては、例えばアセトン、メチルエチルケトン、メチル−ｎ−プロピルケトン、メチル−ｎ−ブチルケトン、ジエチルケトン、メチル−ｉｓｏ−ブチルケトン、メチル−ｎ−アミルケトン、エチル−ｎ−ブチルケトン、メチル−ｎ−ヘキシルケトン、ジ−ｉｓｏ−ブチルケトン、トリメチルノナノン、シクロペンタノン、シクロヘキサノン、シクロヘプタノン、シクロオクタノン、メチルシクロヘキサノン、２，４−ペンタンジオン、アセトニルアセトン、アセトフェノン等のケトン系溶媒が挙げられる。
【０１１３】
アミド系溶媒としては、例えばＮ，Ｎ’−ジメチルイミダゾリジノン、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【０１１４】
エステル系溶媒としては、例えばジエチルカーボネート、プロピレンカーボネート、酢酸メチル、酢酸エチル、γ−ブチロラクトン、γ−バレロラクトン、酢酸ｎ−プロピル、酢酸ｉｓｏ−プロピル、酢酸ｎ−ブチル、酢酸ｉｓｏ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル、ジ酢酸グリコール、酢酸メトキシトリグリコール、プロピオン酸エチル、プロピオン酸ｎ−ブチル、プロピオン酸ｉｓｏ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等が挙げられる。
【０１１５】
炭化水素系溶媒としては、例えば
ｎ−ペンタン、ｉｓｏ−ペンタン、ｎ−ヘキサン、ｉｓｏ−ヘキサン、ｎ−ヘプタン、ｉｓｏ−ヘプタン、２，２，４−トリメチルペンタン、ｎ−オクタン、ｉｓｏ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉｓｏ−プロピルベンゼン、ジエチルベンゼン、ｉｓｏ−ブチルベンゼン、トリエチルベンゼン、ジ−ｉｓｏ−プロピルベンセン、ｎ−アミルナフタレン等の芳香族炭化水素系溶媒等が挙げられる。
【０１１６】
これらのうち、当該保護膜形成用組成物を塗布するレジスト膜からの成分の溶出を起こし難いという観点から、［Ｂ］有機溶媒としては、アルコール系溶媒及びエーテル系溶媒が好ましく、エーテル系溶媒及びアルコール系溶媒からなる群より選択される少なくとも１種の溶媒がより好ましい。さらに、［Ｂ］有機溶媒がエーテル系溶媒を含み、このエーテル系溶媒の含有率が２０質量％以上であることが特に好ましい。なお、これらの有機溶媒は、単独で使用してもよく、２種以上を併用してもよい。
【０１１７】
＜その他の任意成分＞
当該保護膜形成用組成物は、［Ａ］重合体及び［Ｂ］有機溶媒以外に、本発明の効果を損なわない範囲で、その他の任意成分を含有してもよい。その他の任意成分としては、酸拡散制御剤、酸発生剤等が挙げられる。
【０１１８】
［酸拡散制御剤］
酸拡散制御剤は、レジスト膜中で発生した酸が保護膜を介して未露光部に拡散することを抑制したり、濃度勾配によってレジスト膜中の酸拡散制御剤が保護膜中に拡散してしまうのを抑制する効果を有する。酸拡散制御剤としては、後述するフォトレジスト組成物で使用することができる酸拡散制御剤と同様のものを使用することができる。
【０１１９】
［酸発生剤］
酸発生剤は、レジスト膜において脱保護反応に寄与すべき酸が保護膜に拡散することにより生ずるレジスト膜中の酸の不足を補う効果を有する。
【０１２０】
＜保護膜形成用組成物の調製方法＞
当該保護膜形成用組成物は、例えば［Ｂ］有機溶媒中で、［Ａ］重合体及びその他の任意成分を所定の割合で混合することにより調製される。また、当該保護膜形成用組成物は、適当な［Ｂ］有機溶媒に溶解又は分散させた状態に調製され使用され得る。得られた混合液は、必要に応じて、孔径０．２μｍのメンブランフィルター等でろ過してもよい。
【０１２１】
＜フォトレジスト組成物＞
本発明のレジストパターン形成方法に用いられるフォトレジスト組成物としては、従来既知のフォトレジスト組成物を用いることができる。中でも、酸解離性基を含む構造単位を有する重合体（以下、「［Ｃ］重合体」ともいう）、及び酸発生体を含有する化学増幅型のフォトレジスト組成物が好ましい。また、上記フォトレジスト組成物としては、酸拡散制御剤、溶媒を含有することがより好ましい。さらに本発明の効果を損なわない限り、上記フォトレジスト組成物は、その他の任意成分を含有してもよい。以下、各成分について詳述する。
【０１２２】
＜［Ｃ］重合体＞
［Ｃ］重合体が有する酸解離性基を含む構造単位としては、酸の作用により解離する基を有するものである限り特に限定されないが、下記式（ｐ−１）で表される構造単位（Ｐ−Ｉ）及び／又は下記式（ｐ−２）で表される構造単位（Ｐ−ＩＩ）であることが好ましい。また、［Ｃ］重合体は、上記構造単位（Ｐ−Ｉ）及び構造単位（Ｐ−ＩＩ）以外のその他の酸解離性基を有する構造単位（以下、「構造単位（Ｐ−ＩＩＩ）」ともいう）を有していてもよい。［Ｃ］重合体が、このような構造単位を有することで、良好な感度が得られる。さらに、［Ｃ］重合体は、酸解離性基を有する構造単位以外に、その他の構造単位としての下記式（ｃ−１−１）〜（ｃ−１−４）で表される構造単位、下記式（ｃ−２−１）〜（ｃ−２−２）で表される構造単位、下記式（ｃ−３−１）〜（ｃ−３−２）で表される構造単位、下記式（ｃ−４−１）〜（ｃ−４−２）で表される構造単位、下記式（ｃ−５−１）〜（ｃ−５−２）で表される構造単位、下記式（ｃ−６−１）〜（ｃ−６−３）で表される構造単位、下記式（ｃ−７−１）〜（ｃ−７−２）で表される構造単位、及び［Ａ］重合体における構造単位（Ｉ）のうちの少なくとも１種を含有することが好ましい。以下、各構造単位について詳述する。なお、［Ｃ］重合体は、各構造単位を１種のみ有してもよいし、２種以上有してもよい。
【０１２３】
［構造単位（Ｐ−Ｉ）］
構造単位（Ｐ−Ｉ）は下記式（ｐ−１）で表される。
【０１２４】
【化１０】
2013228663.tif 000012
【０１２５】
上記式（ｐ−１）中、Ｒ１４は、水素原子、フッ素原子、メチル基、トリフルオロメチル基又はヒドロキシメチル基である。Ｒ１５〜Ｒ１７は、それぞれ独立して、炭素数１〜４の直鎖状若しくは分岐状のアルキル基、炭素数６〜２２のアリール基又は炭素数４〜２０の１価の脂環式炭化水素基若しくはそれから誘導される基である。但し、Ｒ１５〜Ｒ１７のいずれか２つが互いに結合して、それらが結合している炭素原子と共に２価の脂環式炭化水素基又はそれから誘導される基を形成してもよい。
【０１２６】
上記Ｒ１５〜Ｒ１７で表される炭素数１〜４の直鎖状若しくは分岐状のアルキル基としては、例えばメチル基、エチル基、ｎ−ブチル基、ｉ−ブチル基等が挙げられる。
【０１２７】
上記Ｒ１５〜Ｒ１７で表される炭素数６〜２２のアリール基としては、例えばフェニル基、ナフチル基等が挙げられる。
【０１２８】
上記Ｒ１５〜Ｒ１７で表される炭素数４〜２０の１価の脂環式炭化水素基としては、例えばシクロブチル基、シクロペンチル基、シクロへキシル基、シクロオクチル基、ノルボルニル基、アダマンチル基等が挙げられる。また、これらから誘導される基としては、上記脂環式炭化水素基が有する水素原子の一部又は全部が置換基で置換されている基が挙げられる。
【０１２９】
上記Ｒ１５〜Ｒ１７のいずれか２つが互いに結合して、それらが結合している炭素原子と共に形成してもよい２価の脂環式炭化水素基としては、例えばシクロブタンジイル基、シクロペンタンジイル基、シクロヘキサンジイル基等が挙げられる。また、これらから誘導される基としては、上記脂環式炭化水素基が有する水素原子の一部又は全部が置換基で置換されている基が挙げられる。
【０１３０】
上記構造単位（Ｐ−Ｉ）のうち、下記式（ｐ−１−１）〜（ｐ−１−７）で表される構造単位が好ましく、下記式（ｐ−１−２）、（ｐ−１−３）又は（ｐ−１−４）で表される構造単位がさらに好ましい。［Ｃ］重合体がこれらの構造単位を含む場合、ナノエッジラフネスに優れたレジストパターンを形成することができる。
【０１３１】
【化１１】
2013228663.tif 000013
【０１３２】
上記式（ｐ−１−１）〜（ｐ−１−７）中、Ｒ１４は、上記式（ｐ−１）と同義である。Ｒ１５は、それぞれ独立して、炭素数１〜４の直鎖状若しくは分岐状のアルキル基、又は炭素数６〜２２のアリール基である。
【０１３３】
［構造単位（Ｐ−ＩＩ）］
構造単位（Ｐ−ＩＩ）は下記式（ｐ−２）で表される。
【０１３４】
【化１２】
2013228663.tif 000014
【０１３５】
上記式（ｐ−２）中、Ｒ１８は、水素原子、メチル基、トリフルオロメチル基又はヒドロキシメチル基である。Ｒ１９〜Ｒ２１は、それぞれ独立して、炭素数１〜４の直鎖状若しくは分岐状のアルキル基、炭素数６〜２２のアリール基、又は炭素数４〜２０の１価の脂環式炭化水素基若しくはそれから誘導される基である。但し、Ｒ１９〜Ｒ２１のいずれか２つが互いに結合して、それらが結合している炭素原子と共に２価の脂環式炭化水素基又はそれから誘導される基を形成してもよい。
【０１３６】
Ｒ１９〜Ｒ２１で表される炭素数１〜４の直鎖状若しくは分岐状のアルキル基、炭素数４〜２０の１価の脂環式炭化水素基若しくはそれから誘導される基及びＲ１９〜Ｒ２１のいずれか２つが互いに結合して、それらが結合している炭素原子とともに形成してもよい２価の脂環式炭化水素基若しくはそれから誘導される基については、それぞれ、上記式（ｐ−１）におけるＲ１５〜Ｒ１７で表される同様の基の説明を適用することができる。
【０１３７】
構造単位（Ｐ−ＩＩ）のうち、下記式（ｐ−２−１）で表される構造単位が好ましい。［Ｃ］重合体がこれらの構造単位を含むことで、ナノエッジラフネスにさらに優れたレジストパターンを形成することができる。
【０１３８】
【化１３】
2013228663.tif 000015
【０１３９】
上記式（ｐ−２−１）中、Ｒ１８は、上記式（ｐ−２）と同義である。Ｒ１９は、それぞれ独立して、炭素数１〜４の直鎖状若しくは分岐状のアルキル基である。
【０１４０】
［構造単位（Ｐ−ＩＩＩ）］
構造単位（Ｐ−ＩＩＩ）としては、例えば、下記式（ｐ−３−１）〜（ｐ−３−４）で表される構造単位等が挙げられる。
【０１４１】
【化１４】
2013228663.tif 000016
【０１４２】
［その他の構造単位］
［Ｃ］重合体は、下記式（ｃ−１−１）〜（ｃ−１−４）、（ｃ−２−１）〜（ｃ−２−２）、（ｃ−３−１）〜（ｃ−３−２）、（ｃ−４−１）〜（ｃ−４−２）、（ｃ−５−１）〜（ｃ−５−２）、（ｃ−６−１）〜（ｃ−６−３）、（ｃ−７−１）〜（ｃ−７−２）で表される構造単位、上記［Ａ］重合体における構造単位（Ｉ）のうちの少なくとも１種の構造単位をさらに有することが好ましい。その他の構造単位としては、これらの構造単位のうち、下記式（ｃ−５−１）〜（ｃ−５−２）、（ｃ−６−１）〜（ｃ−６−３）、（ｃ−７−１）〜（ｃ−７−２）で表される構造単位及び上記構造単位（Ｉ）が好ましく、上記構造単位（Ｉ）がより好ましい。
【０１４３】
【化１５】
2013228663.tif 000017
【０１４４】
【化１６】
2013228663.tif 000018
【０１４５】
【化１７】
2013228663.tif 000019
【０１４６】
【化１８】
2013228663.tif 000020
【０１４７】
【化１９】
2013228663.tif 000021
【０１４８】
【化２０】
2013228663.tif 000022
【０１４９】
【化２１】
2013228663.tif 000023
【０１５０】
なお、［Ｃ］重合体において、酸解離性基を含む構造単位（Ｐ−Ｉ）、（Ｐ−ＩＩ）及び（Ｐ−ＩＩＩ）の含有率の合計としては、［Ｃ］重合体を構成する全構造単位に対して、１０モル％〜８０モル％が好ましく、１５モル％〜８０モル％がより好ましく、２０モル％〜７０モル％がさらに好ましい。酸解離性基を含む構造単位の含有率を上記範囲とすることで、感度等の基本特性を十分満足することができる。
【０１５１】
＜［Ｃ］重合体の合成方法＞
［Ｃ］重合体は、例えば所定の各構造単位に対応する単量体を、ラジカル重合開始剤を使用し、適当な溶媒中で重合することにより製造できる。なお、［Ｃ］重合体の合成に使用される重合開始剤、溶媒等としては、上記［Ａ］重合体の合成方法において例示したものと同様のものを挙げることができる。
【０１５２】
上記重合における反応温度としては、通常４０℃〜１５０℃、５０℃〜１２０℃が好ましい。反応時間としては、通常１時間〜４８時間、１時間〜２４時間が好ましい。
【０１５３】
［Ｃ］重合体のゲルパーミエーションクロマトグラフィー（ＧＰＣ）法によるポリスチレン換算重量平均分子量（Ｍｗ）としては、１，０００〜５０，０００が好ましく、１，０００〜３０，０００がより好ましく、１，０００〜１０，０００がさらに好ましい。
【０１５４】
［Ｃ］重合体のＭｗとＧＰＣ法によるポリスチレン換算数平均分子量（Ｍｎ）との比（Ｍｗ／Ｍｎ）としては、通常１〜３であり、１〜２が好ましい。
【０１５５】
＜酸発生体＞
当該フォトレジスト組成物は、［Ｃ］重合体と共に酸発生体を含有することが好ましい。酸発生体は、当該レジストパターン形成方法における露光工程において、極端紫外線（ＥＵＶ）、電子線の照射により酸を発生する化合物である。その酸の作用により［Ｃ］重合体中に存在する酸解離性基が解離し、カルボキシ基、フェノール性水酸基等の極性基が発生する。その結果、［Ｃ］重合体がアルカリ現像液に易溶性となる。当該レジストパターン形成方法における酸発生体の含有形態としては、後述するような化合物の形態（以下、適宜「酸発生剤」ともいう）でも、重合体の一部として組み込まれた形態でも、これらの両方の形態でもよい。
【０１５６】
上記酸発生剤としては、例えばオニウム塩化合物、スルホンイミド化合物、ハロゲン含有化合物、ジアゾケトン化合物等が挙げられる。これらのうち、オニウム塩化合物が好ましい。
【０１５７】
オニウム塩化合物としては、例えばスルホニウム塩（テトラヒドロチオフェニウム塩を含む）、ヨードニウム塩、ホスホニウム塩、ジアゾニウム塩、ピリジニウム塩等が挙げられる。これらのうち、スルホニウム塩が好ましい。
【０１５８】
スルホニウム塩としては、例えばトリフェニルスルホニウムトリフルオロメタンスルホネート、トリフェニルスルホニウムノナフルオロ−ｎ−ブタンスルホネート、トリフェニルスルホニウムパーフルオロ−ｎ−オクタンスルホネート、トリフェニルスルホニウム２−ビシクロ［２．２．１］ヘプト−２−イル−１，１，２，２−テトラフルオロエタンスルホネート、トリフェニルスルホニウムカンファースルホネート、４−シクロヘキシルフェニルジフェニルスルホニウムトリフルオロメタンスルホネート、４−シクロヘキシルフェニルジフェニルスルホニウムノナフルオロ−ｎ−ブタンスルホネート、４−シクロヘキシルフェニルジフェニルスルホニウムパーフルオロ−ｎ−オクタンスルホネート、４−シクロヘキシルフェニルジフェニルスルホニウム２−ビシクロ［２．２．１］ヘプト−２−イル−１，１，２，２−テトラフルオロエタンスルホネート、４−シクロヘキシルフェニルジフェニルスルホニウムカンファースルホネート、４−メタンスルホニルフェニルジフェニルスルホニウムトリフルオロメタンスルホネート、４−メタンスルホニルフェニルジフェニルスルホニウムノナフルオロ−ｎ−ブタンスルホネート、４−メタンスルホニルフェニルジフェニルスルホニウムパーフルオロ−ｎ−オクタンスルホネート、４−メタンスルホニルフェニルジフェニルスルホニウム２−ビシクロ［２．２．１］ヘプト−２−イル−１，１，２，２−テトラフルオロエタンスルホネート、４−メタンスルホニルフェニルジフェニルスルホニウムカンファースルホネート、トリフェニルスルホニウム２−（１−アダマンチル）−１，１−ジフルオロエタンスルホネート、トリフェニルスルホニウム６−（１−アダマンチルカルボニルオキシ）−１，１，２，２−テトラフルオロヘキサン−１−スルホネート、トリフェニルスルホニウム６−（１−アダマンチルカルボニルオキシ）−１，１，２−トリフルオロブタン−１−スルホネート、トリフェニルスルホニウム２−（４−オキソ−１−アダマンチルカルボニルオキシ）−１，１，３，３，３−ペンタフルオロプロパン−１−スルホネート、トリフェニルスルホニウム２−ビシクロ［２．２．１］ヘプト−２−イル−１，１−ジフルオロエタンスルホネート等が挙げられる。
【０１５９】
これらのうち、４−シクロヘキシルフェニルジフェニルスルホニウムノナフルオロ−ｎ−ブタンスルホネート、トリフェニルスルホニウムトリフルオロメタンスルホネート、トリフェニルスルホニウムノナフルオロ−ｎ−ブタンスルホネート、トリフェニルスルホニウム２−（１−アダマンチル）−１，１−ジフルオロエタンスルホネート、トリフェニルスルホニウム６−（１−アダマンチルカルボニルオキシ）−１，１，２，２−テトラフルオロヘキサン−１−スルホネート、トリフェニルスルホニウム６−（１−アダマンチルカルボニルオキシ）−１，１，２−トリフルオロブタン−１−スルホネート、トリフェニルスルホニウム２−（４−オキソ−１−アダマンチルカルボニルオキシ）−１，１，３，３，３−ペンタフルオロプロパン−１−スルホネート、トリフェニルスルホニウム２−ビシクロ［２．２．１］ヘプト−２−イル−１，１−ジフルオロエタンスルホネートが好ましい。
【０１６０】
テトラヒドロチオフェニウム塩としては、例えば１−（４−ｎ−ブトキシナフタレン−１−イル）テトラヒドロチオフェニウムトリフルオロメタンスルホネート、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウムパーフルオロ−ｎ−オクタンスルホネート、１−（４−ｎ−ブトキシナフタレン−１−イル）テトラヒドロチオフェニウム２−ビシクロ［２．２．１］ヘプト−２−イル−１，１，２，２−テトラフルオロエタンスルホネート、１−（４−ｎ−ブトキシナフタレン−１−イル）テトラヒドロチオフェニウムカンファースルホネート、１−（６−ｎ−ブトキシナフタレン−２−イル）テトラヒドロチオフェニウムトリフルオロメタンスルホネート、１−（６−ｎ−ブトキシナフタレン−２−イル）テトラヒドロチオフェニウムノナフルオロ−ｎ−ブタンスルホネート、１−（６−ｎ−ブトキシナフタレン−２−イル）テトラヒドロチオフェニウムパーフルオロ−ｎ−オクタンスルホネート、１−（６−ｎ−ブトキシナフタレン−２−イル）テトラヒドロチオフェニウム２−ビシクロ［２．２．１］ヘプト−２−イル−１，１，２，２−テトラフルオロエタンスルホネート、１−（６−ｎ−ブトキシナフタレン−２−イル）テトラヒドロチオフェニウムカンファースルホネート、１−（３，５−ジメチル−４−ヒドロキシフェニル）テトラヒドロチオフェニウムトリフルオロメタンスルホネート、１−（３，５−ジメチル−４−ヒドロキシフェニル）テトラヒドロチオフェニウムノナフルオロ−ｎ−ブタンスルホネート、１−（３，５−ジメチル−４−ヒドロキシフェニル）テトラヒドロチオフェニウムパーフルオロ−ｎ−オクタンスルホネート、１−（３，５−ジメチル−４−ヒドロキシフェニル）テトラヒドロチオフェニウム２−ビシクロ［２．２．１］ヘプト−２−イル−１，１，２，２−テトラフルオロエタンスルホネート、１−（３，５−ジメチル−４−ヒドロキシフェニル）テトラヒドロチオフェニウムカンファースルホネート等が挙げられる。これらのうち、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウムパーフルオロ−ｎ−オクタンスルホネート、１−（４−ｎ−ブトキシナフタレン−１−イル）テトラヒドロチオフェニウム２−ビシクロ［２．２．１］ヘプト−２−イル−１，１，２，２−テトラフルオロエタンスルホネート及び１−（３，５−ジメチル−４−ヒドロキシフェニル）テトラヒドロチオフェニウムノナフルオロ−ｎ−ブタンスルホネートが好ましい。
【０１６１】
なお、上記酸発生体が重合体の一部として組み込まれた形態としては、例えば、［Ｃ］重合体中に、上記式（ｃ−７−１）、（ｃ−７−２）で表される構造単位を有するもの等が挙げられる。
【０１６２】
上記フォトレジスト組成物における上記酸発生体の使用量としては、上記酸発生体が酸発生剤である場合の使用量として、レジストとしての感度及び現像性を確保する観点から、［Ｃ］重合体１００質量部に対して、通常、０．１質量部以上４０質量部以下であり、０．５質量部以上３０質量部以下が好ましい。酸発生剤の使用量が０．１質量部未満では、感度が低下する傾向があり、一方４０質量部を超えると、放射線に対する透明性が低下して、所望のレジストパターンを得られ難くなる傾向がある。上記酸発生体が重合体の一部として組み込まれた形態である場合の含有割合としては、［Ｃ］重合体を構成する全構造単位に対して、０．５モル％以上３０モル％以下が好ましく、１モル％以上２０モル％以下がより好ましい。
【０１６３】
＜酸拡散制御体＞
酸拡散制御体は、露光により酸発生体から生じる酸のレジスト膜中における拡散現象を制御し、未露光部における好ましくない化学反応を抑制する効果を奏する成分である。フォトレジスト組成物が酸拡散制御体を含有することで、得られるフォトレジスト組成物の貯蔵安定性がさらに向上し、またレジストとしての解像度がさらに向上する。また、露光から現像処理までの引き置き時間の変動によるレジストパターンの線幅変化を抑えることができ、プロセス安定性に極めて優れた組成物が得られる。なお、酸拡散制御体の本発明におけるフォトレジスト組成物における含有形態としては、遊離の化合物の形態（以下、適宜「酸拡散制御剤」ともいう）でも、重合体の一部として組み込まれた形態でも、これらの両方の形態でもよい。
【０１６４】
酸拡散制御剤としては、例えばアミン化合物、アミド基含有化合物、ウレア化合物、含窒素複素環化合物等が挙げられる。
【０１６５】
アミン化合物としては、例えばモノ（シクロ）アルキルアミン類；ジ（シクロ）アルキルアミン類；トリ（シクロ）アルキルアミン類；置換アルキルアニリン又はその誘導体；エチレンジアミン、Ｎ，Ｎ，Ｎ’，Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス（１−（４−アミノフェニル）−１−メチルエチル）ベンゼン、１，３−ビス（１−（４−アミノフェニル）−１−メチルエチル）ベンゼン、ビス（２−ジメチルアミノエチル）エーテル、ビス（２−ジエチルアミノエチル）エーテル、１−（２−ヒドロキシエチル）−２−イミダゾリジノン、２−キノキサリノール、Ｎ，Ｎ，Ｎ’，Ｎ’−テトラキス（２−ヒドロキシプロピル）エチレンジアミン、Ｎ，Ｎ，Ｎ’，Ｎ’’Ｎ’’−ペンタメチルジエチレントリアミン、トリエタノールアミン等が挙げられる。これらのうち、トリエタノールアミンが好ましい。
【０１６６】
アミド基含有化合物としては、例えばＮ−ｔ−ブトキシカルボニル基含有アミノ化合物、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン、Ｎ−アセチル−１−アダマンチルアミン、イソシアヌル酸トリス（２−ヒドロキシエチル）等が挙げられる。
【０１６７】
ウレア化合物としては、例えば尿素、メチルウレア、１，１−ジメチルウレア、１，３−ジメチルウレア、１，１，３，３−テトラメチルウレア、１，３−ジフェニルウレア、トリ−ｎ−ブチルチオウレア等が挙げられる。
【０１６８】
含窒素複素環化合物としては、例えばイミダゾール類；ピリジン類；ピペラジン類；ピラジン、ピラゾール、ピリダジン、キノザリン、プリン、ピロリジン、ピペリジン、Ｎ−（ｔ−アミロキシカルボニル）−４−ヒドロキシピペリジン、ピペリジンエタノール、３−ピペリジノ−１，２−プロパンジオール、モルホリン、Ｎ−（ｔ−ブトキシカルボニル）−２−ヒドロキシメチルピロリジン、４−メチルモルホリン、１−（４−モルホリニル）エタノール、４−アセチルモルホリン、３−（Ｎ−モルホリノ）−１，２−プロパンジオール、１，４−ジメチルピペラジン、１，４−ジアザビシクロ［２．２．２］オクタン、Ｎ−（ｔ−ブトキシカルボニル）−２−フェニルベンゾイミダゾール等が挙げられる。これらのうち、Ｎ−（ｔ−アミロキシカルボニル）−４−ヒドロキシピペリジン、Ｎ−（ｔ−ブトキシカルボニル）−２−ヒドロキシメチルピロリジン、Ｎ−（ｔ−ブトキシカルボニル）−２−フェニルベンゾイミダゾール、２，４，５−トリフェニルイミダゾールが好ましい。
【０１６９】
また、酸拡散制御剤として、露光により感光し弱酸を発生する光崩壊性塩基を用いることもできる。光崩壊性塩基は、露光部においては酸を発生して［Ａ］重合体の当該現像液に対する不溶性を高めることができる。一方、未露光部ではアニオンによる高い酸捕捉機能が発揮されクエンチャーとして機能し、露光部から拡散する酸を捕捉する。すなわち、未露光部のみにおいてクエンチャーとして機能するため、脱保護反応のコントラストが向上し、結果として解像度をより向上させることができる。光崩壊性塩基の一例として、露光により分解して酸拡散制御性を失うオニウム塩化合物がある。オニウム塩化合物としては、例えば下記式（５）で示されるスルホニウム塩化合物、下記式（６）で表されるヨードニウム塩化合物等が挙げられる。
【０１７０】
【化２２】
2013228663.tif 000024
【０１７１】
上記式（５）及び式（６）中、Ｒ２２〜Ｒ２６はそれぞれ独立して、水素原子、アルキル基、アルコキシ基、ヒドロキシル基、ハロゲン原子又は−ＳＯ２−ＲＣである。ＲＣは、アルキル基、シクロアルキル基、アルコキシ基又はアリール基である。Ｚ−は、ＯＨ−、Ｒ２７−ＣＯＯ−、ＲＤ−ＳＯ２−Ｎ−―Ｒ２７、Ｒ２７−ＳＯ３−又は下記式（７）で示されるアニオンである。Ｒ２７は炭素数１〜１０の直鎖状若しくは分岐状のアルキル基、炭素数３〜２０のシクロアルキル基、炭素数６〜３０のアリール基、炭素数７〜３０のアルカリール基である。上記アルキル基、シクロアルキル基、アリール基及びアルカリール基の水素原子の一部又は全部は置換されていてもよい。ＲＤは、炭素数１〜１０の直鎖状若しくは分岐状のアルキル基、置換基を有してもいてもよい炭素数３〜２０のシクロアルキル基である。上記アルキル基及びシクロアルキル基の水素原子の一部又は全部はフッ素原子で置換されていてもよい。但し、Ｚ−がＲ２７−ＳＯ３−の場合、ＳＯ３−が結合する炭素原子にフッ素原子が結合する場合はない。
【０１７２】
【化２３】
2013228663.tif 000025
【０１７３】
上記式（７）中、Ｒ２８は、水素原子の一部又は全部がフッ素原子で置換されていてもよい炭素数１〜１２の直鎖状若しくは分岐状のアルキル基、又は炭素数１〜１２の直鎖状若しくは分岐状のアルコキシ基である。ｕは０〜２の整数である。
【０１７４】
上記光崩壊性塩基としては、例えば下記式で表される化合物等が挙げられる。
【０１７５】
【化２４】
2013228663.tif 000026
【０１７６】
当該レジストパターン形成方法に用いられるフォトレジスト組成物における酸拡散制御剤の含有量としては、［Ｃ］重合体１００質量部に対して、１０質量部未満が好ましい。合計使用量が１０質量部を超えると、レジストとしての感度が低下する傾向にある。これらの酸拡散抑制剤は、単独で使用してもよく２種以上を併用してもよい。
【０１７７】
＜溶媒＞
当該レジストパターン形成方法に用いられるフォトレジスト組成物は通常溶媒を含有する。上記溶媒は少なくとも［Ｃ］重合体、酸発生体、酸拡散制御剤、及び後述するその他の任意成分を溶解できれば特に限定されない。上記溶媒としては、例えばアルコール系溶媒、エーテル系溶媒、ケトン系溶媒、アミド系溶媒、エステル系溶媒及びその混合溶媒等が挙げられる。
【０１７８】
上記溶媒の具体例としては、上述の保護膜形成用組成物が含有する［Ｂ］有機溶媒として列挙した有機溶媒と同様のものが挙げられる。これらのうち酢酸プロピレングリコールモノメチルエーテル、乳酸エチルが好ましい。これらの溶媒は単独で使用してもよく２種以上を併用してもよい。
【０１７９】
＜その他の任意成分＞
当該レジストパターン形成方法に用いられるフォトレジスト組成物は、その他の任意成分として、界面活性剤、脂環式骨格含有化合物、増感剤等を含有できる。なお、上記フォトレジスト組成物は、上記その他の任意成分をそれぞれ１種のみ含有してもよいし、２種以上を含有してもよい。
【０１８０】
［界面活性剤］
界面活性剤は、当該レジストパターン形成方法に用いられるフォトレジスト組成物の塗布性、ストリエーション、現像性等を改良する効果を奏する。
【０１８１】
［脂環式骨格含有化合物］
脂環式骨格含有化合物は、当該レジストパターン形成方法に用いられるフォトレジスト組成物のドライエッチング耐性、パターン形状、基板との接着性等を改善する効果を奏する。
【０１８２】
［増感剤］
増感剤は、［Ｂ］酸発生体からの酸の生成量を増加する作用を示すものであり、当該レジストパターン形成方法に用いられるフォトレジスト組成物の「みかけの感度」を向上させる効果を奏する。
【０１８３】
＜フォトレジスト組成物の調製方法＞
当該レジストパターン形成方法に用いられるフォトレジスト組成物は、例えば上記溶媒中で［Ｃ］重合体、酸発生体、酸拡散制御剤及びその他の任意成分を所定の割合で混合することにより調製できる。また、上記フォトレジスト組成物は、適当な溶媒に溶解又は分散させた状態に調製され使用され得る。
【実施例】
【０１８４】
以下、本発明を実施例に基づいて具体的に説明するが、本発明はこれらの実施例に限定されるものではない。
【０１８５】
＜［Ａ］重合体の合成＞
［Ａ］重合体及び後述する［Ｃ］重合体の合成に用いた単量体を下記式で示す。
【０１８６】
【化２５】
2013228663.tif 000027
【０１８７】
［合成例１］
構造単位（Ｉ）を与える上記式（Ｍ−１）で表される化合物１００ｇ、アゾビスイソブチロニトリル（ＡＩＢＮ）２．４ｇ、及びｔ−ドデシルメルカプタン０．４ｇを、プロピレングリコールモノメチルエーテル２００ｇに溶解した後、窒素雰囲気下、反応温度を７０℃に保持して、６時間重合させた。重合後、プロピレングリコールモノメチルエーテルを減圧留去し、得られた重合体を１００ｇのメチルエチルケトンに溶解した後、２，０００ｇのｎ−ヘキサン中に滴下して、重合体を凝固精製した。次いで、この重合体に、再度プロピレングリコールモノメチルエーテル１５０ｇを加えた後、更に、メタノール１５０ｇ、トリエチルアミン４１ｇ、及び水８ｇを加えて、沸点にて還流させながら、８時間加水分解反応を行った。
赤外分光法により、脱アセチル化が定量的に進行しポリｐ−ヒドロキシスチレンが得られていることを確認した後、溶媒及びトリエチルアミンを減圧留去し、得られた重合体をアセトン１５０ｇに溶解した後、２，０００ｇの水中に滴下して凝固させ、生成した白色粉末をろ過して、減圧下５０℃で一晩乾燥した。得られた重合体（Ａ−１）は、Ｍｗが１５，０００、Ｍｗ／Ｍｎが２．６であった。
【０１８８】
［合成例２］
構造単位（Ｉ）を与える上記式（Ｍ−２）で表される化合物１００ｇ、及びＡＩＢＮ６ｇを、メチルエチルケトン３００ｇに溶解した後、窒素雰囲気下、反応温度を７８℃に保持して、６時間重合させた。重合後、メチルエチルケトンを減圧留去し、得られた重合体を１００ｇのメチルエチルケトンに溶解した後、２，０００ｇのｎ−ヘキサン中に滴下して、重合体を凝固させた。次いで、この重合体を３００ｇのｎ−ヘキサンで２回洗浄し、生成した白色粉末をろ過して、減圧下５０℃で一晩乾燥した。得られた重合体（Ａ−２）は、Ｍｗが８，０００、Ｍｗ／Ｍｎが２．３であった。
【０１８９】
［合成例３］
構造単位（Ｉ）を与える上記式（Ｍ−１）で表される化合物３０ｇ、（Ｍ−２）で表される化合物７０ｇ、ＡＩＢＮ２．４ｇ、及びｔ−ドデシルメルカプタン０．４ｇを、プロピレングリコールモノメチルエーテル２００ｇに溶解した後、窒素雰囲気下、反応温度を７０℃に保持して、６時間重合させた。重合後、プロピレングリコールモノメチルエーテルを減圧留去し、得られた重合体を１００ｇのプロピレングリコールモノメチルエーテルに溶解した後、２，０００ｇのｎ−ヘキサン中に滴下して、重合体を凝固精製した。次いで、この重合体に、再度プロピレングリコールモノメチルエーテル１５０ｇを加えた後、更に、メタノール１５０ｇ、トリエチルアミン１２ｇ、及び水２ｇを加えて、沸点にて還流させながら、８時間加水分解反応を行った。
赤外分光法により、脱アセチル化が定量的に進行しポリｐ−ヒドロキシスチレンが得られていることを確認した後、溶媒及びトリエチルアミンを減圧留去し、得られた重合体をアセトン１５０ｇに溶解した後、２，０００ｇの水中に滴下して凝固させ、生成した白色粉末をろ過して、減圧下５０℃で一晩乾燥した。得られた重合体（Ａ−３）は、Ｍｗが１７，０００、Ｍｗ／Ｍｎが２．１であった。
【０１９０】
［合成例４］
構造単位（Ｉ）を与える上記式（Ｍ−２）で表される化合物７０ｇ、（Ｍ−９）で表される化合物３０ｇ、及びＡＩＢＮ２．４ｇを、メチルエチルケトン２００ｇに溶解した後、窒素雰囲気下、反応温度を７８℃に保持して、６時間重合させた。重合後、メチルエチルケトンを減圧留去し、得られた重合体を１００ｇのメチルエチルケトンに溶解した後、２，０００ｇのｎ−ヘキサン中に滴下して、重合体を凝固精製した。次いで、この重合体を３００ｇのｎ−ヘキサンで２回洗浄し、生成した白色粉末をろ過して、減圧下５０℃で一晩乾燥した。得られた重合体（Ａ−４）は、Ｍｗが９，０００、Ｍｗ／Ｍｎが２．２であった。
【０１９１】
［合成例５］
構造単位（Ｉ）を与える上記式（Ｍ−２）で表される化合物７０ｇ、（Ｍ−１０）で表される化合物３０ｇ、及びＡＩＢＮ２．４ｇを、メチルエチルケトン２００ｇに溶解した後、窒素雰囲気下、反応温度を７８℃に保持して、６時間重合させた。重合後、メチルエチルケトンを減圧留去し、得られた重合体を１００ｇのメチルエチルケトンに溶解した後、２，０００ｇのｎ−ヘキサン中に滴下して、重合体を凝固精製した。次いで、この重合体を３００ｇのｎ−ヘキサンで２回洗浄し、生成した白色粉末をろ過して、減圧下５０℃で一晩乾燥した。得られた重合体（Ａ−５）は、Ｍｗが９，０００、Ｍｗ／Ｍｎが２．２であった。
【０１９２】
＜保護膜形成組成物の調製＞
保護膜形成用組成物の調製に用いた［Ａ］重合体以外の各成分を以下に示す。
【０１９３】
（［Ｂ］有機溶媒）
Ｂ−１：４−メチル−２−ペンタノール
Ｂ−２：ジイソアミルエーテル
【０１９４】
［実施例１］
合成例１で調製した重合体（Ａ−１）１００質量部、並びに溶媒（Ｂ−１）９，０００質量部及び溶媒（Ｂ−２）１，０００質量部を混合し、得られた混合液を孔径０．２０μｍのメンブランフィルターを用いてろ過することにより、保護膜形成用組成物（Ｔ−１）を調製した。
【０１９５】
［実施例２〜５］
表１に示す種類、量の各成分を使用した以外は実施例１と同様に操作して、保護膜形成用組成物（Ｔ−２）〜（Ｔ−５）を調製した。
【０１９６】
【表１】
2013228663.tif 000028
【０１９７】
＜フォトレジスト組成物用の［Ｃ］重合体の合成＞
［合成例６］
上記式（Ｍ−３）で表される化合物５５ｇ、上記式（Ｍ−４）で表される化合物４５ｇ、及びＡＩＢＮ３ｇを、メチルエチルケトン３００ｇに溶解した後、窒素雰囲気下、反応温度を７８℃に保持して、６時間重合させた。重合後、反応溶液を２，０００ｇのメタノール中に滴下して、共重合体を凝固させた。次いで、この共重合体を３００ｇのメタノールで２回洗浄し、生成した白色粉末をろ過して、減圧下５０℃で一晩乾燥した。得られた共重合体（Ｃ−１）は、Ｍｗが７，０００、Ｍｗ／Ｍｎが２．１であった。１３Ｃ−ＮＭＲ分析の結果、化合物（Ｍ−３）及び化合物（Ｍ−４）に由来する各構造単位の含有比率は、５２（モル％）：４８（モル％）であった。
【０１９８】
［合成例７］
上記式（Ｍ−１）で表される化合物５５ｇ、上記式（Ｍ−４）で表される化合物４５ｇ、ＡＩＢＮ３ｇ、及びｔ−ドデシルメルカプタン１ｇを、プロピレングリコールモノメチルエーテル１５０ｇに溶解した後、窒素雰囲気下、反応温度を７０℃に保持して、１６時間重合させた。重合後、反応溶液を１，０００ｇのｎ−ヘキサン中に滴下して、共重合体を凝固精製した。次いで、この共重合体に、再度プロピレングリコールモノメチルエーテル１５０ｇを加えた後、さらに、メタノール１５０ｇ、トリエチルアミン３７ｇ、及び水７ｇを加えて、沸点にて還流させながら、８時間加水分解反応を行って、（Ｍ−１）に由来する構造単位の脱アセチル化を行った。反応後、溶剤及びトリエチルアミンを減圧留去し、得られた共重合体をアセトン１５０ｇに溶解した後、２，０００ｇの水中に滴下して凝固させ、生成した白色粉末をろ過して、減圧下５０℃で一晩乾燥した。得られた共重合体（Ｃ−２）は、Ｍｗが６，０００、Ｍｗ／Ｍｎが１．９であり、１３Ｃ−ＮＭＲ分析の結果、ｐ−ヒドロキシスチレンに由来する構造単位及び化合物（Ｍ−４）に由来する構造単位の含有比率は、５０（モル％）：５０（モル％）であった。
【０１９９】
［合成例８〜１３］
表２に記載の種類及び配合量の化合物を用いた以外は、合成例７と同様に操作し、重合体（Ｃ−３）〜重合体（Ｃ−８）を得た。得られた各重合体における上記化合物由来の構造単位の含有比率、Ｍｗ及びＭｗ／Ｍｎを表２に合わせて示す。
【０２００】
【表２】
2013228663.tif 000029
【０２０１】
＜フォトレジスト組成物の調製＞
フォトレジスト組成物の調製に用いた酸発生体、酸拡散制御剤、溶媒について以下に示す。
【０２０２】
（酸発生剤）
下記式で表される化合物。
【０２０３】
【化２６】
2013228663.tif 000030
【０２０４】
（酸拡散制御剤）
下記式（Ｑ−１）及び（Ｑ−２）で表される化合物。
【０２０５】
【化２７】
2013228663.tif 000031
【０２０６】
（溶媒）
ＰＧＭＥＡ：酢酸プロピレングリコールモノメチルエーテル
ＥＬ      ：乳酸エチル
【０２０７】
［調製例１］
合成例６で合成した［Ｃ−１］重合体１００質量部、酸発生剤（Ｐ−１）２７質量部、酸拡散制御剤（Ｑ−１）２．６質量部、溶媒として酢酸プロピレングリコールモノメチルエーテル（ＰＧＭＥＡ）４，３００質量部、及び乳酸エチル（ＥＬ）１，９００質量部を混合し、得られた混合液を孔径０．２０μｍのメンブランフィルターでろ過し、フォトレジスト組成物（Ｒ−１）を調製した。
【０２０８】
［調製例２〜８］
表３に記載の種類及び配合量の各成分を用いた以外は、調製例１と同様に操作し、フォトレジスト組成物（Ｒ−２）〜（Ｒ−８）を調製した。
【０２０９】
【表３】
2013228663.tif 000032
【０２１０】
＜評価＞
＜消衰係数の測定＞
東京エレクトロン社製のクリーントラックＡＣＴ−８を用い、シリコンウエハ上に各保護膜形成用組成物をスピンコートし、１１０℃で６０秒間焼成して膜厚３０ｎｍの保護膜を得た。その後、分光エリプソメーターＶＵＶ−ＶＡＳＥ（Ｊ．Ａ．Ｗｏｏｌｌａｍ社製）を用い、波長１５０ｎｍ〜１，０００ｎｍにおける光学定数（消衰係数）を算出した。結果を図１に示す。
【０２１１】
図１に示す通り、本発明の保護膜形成用組成物から形成された保護膜は、１５０ｎｍ〜３５０ｎｍに吸収があることがわかった。従って、本発明の保護膜形成用組成物から形成される保護膜をレジスト上に積層すると、ＥＵＶを用いる露光の際に同時に発生するＯＯＢをカットすることができる。
【０２１２】
＜レジストパターンの形成＞
［実施例６］
東京エレクトロン社製のクリーントラックＡＣＴ−８内で、シリコンウエハ上に上記調製例１で調製したフォトレジスト組成物（Ｒ−１）をスピンコートした後、１１０℃、６０秒の条件でＰＢを行い、膜厚５０ｎｍのレジスト膜を形成した。その後、レジスト膜を形成したシリコンウエハ上に保護膜形成用組成物（Ｔ−１）をスピンコートし、１１０℃、６０秒の条件でＰＢを行い、膜厚３０ｎｍの保護膜を形成した。その後、ニコン社製のＡｒＦ投影露光装置Ｓ３０６Ｃを用い、ＮＡ：０．７８、シグマ：０．８５、２／３Ａｎｎｕｌａｒの光学条件にて、マスクパターンを介さずにシリコンウエハ上に露光量５ｍＪ／ｃｍ２にて全面露光を行った。続いて、簡易型の電子線描画装置（日立社製、型式ＨＬ８００Ｄ、出力；５０ＫｅＶ、電流密度；５．０アンペア／ｃｍ２）を用いて電子線を照射し、パターニングを行った。電子線の照射後、同クリーントラックＡＣＴ−８内で、１００℃、６０秒の条件でＰＥＢを行った。その後、同クリーントラックＡＣＴ−８内で、２．３８質量％テトラメチルアンモニウムヒドロキシド水溶液を用い、２３℃で１分間、パドル法により現像した後、純水で水洗し、乾燥して、レジストパターンを形成した。
【０２１３】
［実施例７〜１８並びに比較例１及び２］
表４に記載した保護膜形成用組成物及びフォトレジスト組成物を用いた以外は、実施例６と同様に操作し、各レジストパターンを形成した。このようにして形成されたレジストパターンについて、下記に示す感度、ナノエッジラフネス及び解像度についての各評価を行った。その評価結果を表４に示す。なお、表４中の「−」は、保護膜形成用組成物を用いなかったことを示す。
【０２１４】
［感度（μＣ／ｃｍ２）］
線幅１５０ｎｍのライン部と、隣り合うライン部によって形成される間隔が１５０ｎｍのスペース部とからなるライン・アンド・スペースパターン（１Ｌ１Ｓ）を１対１の線幅に形成する露光量を最適露光量とし、この最適露光量を感度（μＣ／ｃｍ２）とした。感度が５０（μＣ／ｃｍ２）以下であれば、良好であると判断した。
【０２１５】
［ナノエッジラフネス（ｎｍ）］
上記ライン・アンド・スペースパターン（１Ｌ１Ｓ）のラインパターンを、高分解能ＦＥＢ測長装置（Ｓ−９２２０、日立社製）を用いて観察した。基板内の任意の２０点を観察し、観察された形状について、図２及び図３に示すように、シリコンウエハ１上に形成したレジスト被膜のライン部２の横側面２ａに沿って生じた凹凸の最も著しい箇所における線幅と、設計線幅１５０ｎｍとの差「ΔＣＤ」を測定し、このΔＣＤの平均値をナノエッジラフネス（ｎｍ）とした。ナノエッジラフネス（ｎｍ）が１５（ｎｍ）以下である場合を「ＡＡ（極めて良好）」と判断し、１５．０（ｎｍ）を超え１６．５（ｎｍ）以下である場合を「Ａ（良好）」と判断し、１６．５（ｎｍ）を超える場合を「Ｂ（不良）」と判断した。なお、図２及び図３で示す凹凸は、実際より誇張して記載している。
【０２１６】
［解像度（ｎｍ）］
上記ライン・アンド・スペースパターン（１Ｌ１Ｓ）について、最適露光量により解像されるラインパターンの最小線幅（ｎｍ）を解像度（ｎｍ）とした。解像度が１００（ｎｍ）以下の場合、良好であると判断した。
【０２１７】
【表４】
2013228663.tif 000033
【０２１８】
［アウトガス（ＯＧ）］
東京エレクトロン社製のクリーントラックＡＣＴ−８内で、シリコンウエハ上に上記調製例１で調製したフォトレジスト組成物（Ｒ−１）をスピンコートした後、１１０℃、６０秒の条件でＰＢを行い、膜厚５０ｎｍのレジスト膜を形成した。その後、レジスト膜を形成したシリコンウエハ上に実施例１〜５に係る各保護膜形成用組成物をスピンコートし、１１０℃、６０秒の条件でＰＢを行い、膜厚３０ｎｍの保護膜を形成した。ニコン社製のＫｒＦ投影露光装置Ｓ２０３Ｂを用い、ＮＡ：０．６８、シグマ：０．７５、Ｃｏｎｖｅｎｔｉｏｎａｌの光学条件にて、マスクパターンを介さずにシリコンウエハ上に露光量１５ｍＪ／ｃｍ２にて全面露光を行った。なお、保護膜を形成していないものを比較例とした。
このシリコンウエハを、市販の加熱脱離型ガスクロマトグラフィー質量分析計（ジーエルサイエンス社製、ＳＷＡ−２５６）を用いて測定することによりアウトガス分析を行った。２５℃で６０分間の条件で、ウエハ表面から有機物の脱離させ、脱離したアウトガス分は一旦、捕集カラムに集めた後、捕集カラムを２００℃で加熱することで、捕集カラムから有機物を再脱離させ、サーマルデソープションコールドトラップインジェクターで、液体窒素を用いて冷却して体積収縮させ、その後、２３０℃に急速加熱することで捕集したガス成分を一気にガスクロマトグラフィー（ＪＮＳ−ＧＣＭＡＴＥ  ＧＣＭＳ  ＳＹＳＴＥＭ、ＪＥＯＬ社製）に導入して測定した。
アウトガス分析は、下記式で表される化合物（Ｇ−１）、（Ｇ−２）及び（Ｇ−３）について行い、それぞれ化合物の市販品から予め作成した検量線を用いて定量した。その結果を表５に示す。表５中の実施例１〜５のアウトガス量の値は、比較例３のアウトガス量を１００としたときの相対値である。アウトガス量が８０以下である場合、保護膜形成用組成物のアウトガス抑制効果は、良好であると判断した。
【０２１９】
【化２８】
2013228663.tif 000034
【０２２０】
【表５】
2013228663.tif 000035
【０２２１】
表４及び表５に示すように、本発明の保護膜を用いた実施例においては、保護膜を用いていない比較例と比べて、ナノエッジラフネスが著しく改善し、解像度も良好であった。また、感度も十分満足すると共に、アウトガスの発生抑制効果を有することがわかった。
【産業上の利用可能性】
【０２２２】
本発明によると、ＥＵＶ又は電子線を用いたリソグラフィー技術において、露光時に発生するＯＯＢの影響を低減することによりナノエッジラフネスを改善することができ、解像性及び感度も十分満足すると共に、アウトガスの発生も抑制可能な新規のレジストパターン形成方法及びこのレジストパターン形成方法に好適に用いられる保護膜形成用組成物を提供することができる。従って、当該レジストパターン形成方法及び保護膜形成用組成物は、半導体デバイス、液晶デバイス等の各種電子デバイスのリソグラフィー工程におけるレジストパターン形成に好適に用いることができる。
【符号の説明】
【０２２３】
１  基材
２  レジストパターン
２ａ  レジストパターンの横側面
【図１】
2013228663.tif 000038
【図２】
2013228663.tif 000039
【図３】
2013228663.tif 000040